СПОСОБ ЧАСТИЧНОГО ГИДРИРОВАНИЯ СТАТИСТИЧЕСКИХ СОПОЛИМЕРОВ ВИНИЛАРОМАТИЧЕСКИХ СОЕДИНЕНИЙ И СОПРЯЖЕННЫХ ДИЕНОВ

1. Способ частичного гидрирования статистических сополимеров винилароматических соединений и сопряженных диенов, как линейных, так и разветвленных, где термин «разветвленные» означает сополимеры, в которых макромолекулы связаны друг с другом посредством углерод-углеродных связей, и в которых разветвления в основном касаются цепей высокой или очень высокой молекулярной массы, причем вышеупомянутые статистические сополимеры получают в растворе в присутствии 2-метоксиэтилтетрагидрофурана (ТГФА - этил) в качестве рандомизирующего агента, при этом способ включает
1
2
осуществление реакции статистического сополимера винилароматического соединения и сопряженного диена, растворенного в углеводородном растворителе, с водородом в присутствии титанового комплекса и алкилирующего агента до достижения требуемой степени гидрирования, причем указанный способ отличается тем, что алкилирующий агент выбирают из соединений, имеющих общую формулу MgRR,
1
2
где R и R, одинаковые или различные, выбирают из алкильных радикалов, имеющих от 1 до 12 атомов углерода.
1
2
2. Способ по п.1, где R и R, одинаковые или различные, выбирают из алкильных радикалов, имеющих от 2 до 8 атомов углерода.
3. Способ по п.1, где винилароматическое соединение представляет собой стирол, а сопряженный диен представляет собой 1,3-бутадиен.
4. Способ по п.1, где частичное гидрирование осуществляют при давлении от 400 до 2000 кПа и температуре от 70 до 150°С.
5. Способ по п.4, где частичное гидрирование осуществляют при давлении от 500 до 1500 кПа и температуре от 80 до 110°С.
6. Способ по п.1, где степень гидрирования составляет от 20 до 90%, предпочтительно от 25 до 85%.
7. Способ по п.1, где титановый комплекс присутствует в количестве от 25 до 200 частей титана на миллион, предпочтительно от 75 до 150 частей на миллион.
8. Способ по п.1, где молярное отношение Mg/Ti составляет от 0,8/1 до 2/1, предпочтительно от 1/1 до 1,5/1.
9. Способ по п.1, где статистические бутадиен-стирольные сополимеры, как линейные, так и разветвленные, имеют содержание стирола от 15 до 50 мас.%, предпочтительно от 20 до 45 мас.%.
10. Способ по п.1, где содержание винильных звеньев в диеновой части статистического бутадиен-стирольного сополимера перед гидрированием составляет предпочтительно от 10 до 80%, более предпочтительно от 20 до 70%.
w
w
n
w
w
n
11. Способ по п.1, где статистический бутадиен-стирольный сополимер, как линейный, так и разветвленный, предназначенный для гидрирования, имеет среднемассовую молекулярную массу (M) от 200000 до 1000000 и молекулярно-массовое распределение (M/M) от 1 до 5, предпочтительно M составляет от 300000 до 800000 и M/M составляет от 1 до 4, более предпочтительно от 1 до 3.